(4) JP 2017-66270 A 2017.4.6 １〕に記載の成形材料。 〔３〕前記製品ペレットの集合体が、結晶性の脂環式構造含有樹脂を含有する、結晶化発 熱量が２０〜３５ｍＪ／ｍｇの原料ペレットの集合体を加熱して得られるものである、〔 １〕⼜は〔２〕に記載の成形材料。 〔４〕前記〔１〕〜〔３〕のいずれかに記載の成形材料を成形して得られる成形体。 〔５〕ヘイズが１．０％以下のフィルム状成形物である、〔４〕に記載の成形体。 〔６〕製品ペレットの集合体からなる成形材料の製造⽅法であって、結晶性の脂環式構造 含有樹脂を含有し、結晶化発熱量が２０〜３５ｍＪ／ｍｇの略円柱状の原料ペレットの集 合体を、結晶化発熱量が１０ｍＪ／ｍｇ以下の略円柱状の製品ペレットの集合体に変化さ せる結晶化⼯程を有し、前記結晶化⼯程において、原料ペレットの集合体から製品ペレッ トの集合体へ変化する際における平均⼨法変化率が−１０．０〜０％であることを特徴と する、成形材料の製造⽅法。 〔７〕前記結晶化⼯程が、前記原料ペレットの集合体を、前記脂環式構造含有樹脂の、（ 結晶化温度−１０℃）以上、融点未満の温度に加熱する⼯程である、〔６〕に記載の成形 材料の製造⽅法。 〔８〕前記脂環式構造含有樹脂が、ジシクロペンタジエン開環重合体⽔素化物である、〔 ６〕⼜は〔７〕に記載の成形材料の製造⽅法。 【発明の効果】  本発明によれば、耐熱性、機械強度、及び耐溶剤性に優れ、かつ、良好な外観を有する 成形体を安定的に製造することができる成形材料、この成形材料を⽤いて得られる成形体 、及び前記特性を有する成形材料の製造⽅法が提供される。 【発明を実施するための形態】  以下、本発明を、１）成形材料及び成形体、並びに、２）成形材料の製造⽅法、に項分 けして詳細に説明する。 １）成形材料  本発明の成形材料は、結晶性の脂環式構造含有樹脂を含有する、略円柱状の製品ペレッ トの集合体からなるものであって、前記製品ペレットの結晶化発熱量が１０ｍＪ／ｍｇ以 下であり、前記製品ペレットの集合体の平均偏平率が、０．３５以下であることを特徴と するものである。 〔製品ペレット〕  前記集合体を構成する製品ペレットは、結晶性の脂環式構造含有樹脂を含有する。  結晶性の脂環式構造含有樹脂は、分⼦内に脂環式構造を有し、環状オレフィンを重合し て得られる重合体であって、結晶性を有するもの（以下、「重合体（α）」ということが ある。）である。  「結晶性の脂環式構造含有樹脂」とは、⽰差⾛査熱量測定で１８０℃以上の融点が存在 する脂環式構造含有樹脂をいう。  なお、本発明において、「結晶性」とは、重合体鎖の⽴体規則性により導かれる樹脂固 有の性質であるが、本発明に⽤いる脂環式構造含有樹脂は、通常、測定試料調製条件（試 料に対する熱処理の有無等）に関わらず融点が観測されるものであるため、「結晶性の脂 環式構造含有樹脂」を上記のように定義することができる。  重合体（α）としては、国際公開第２０１２／０３３０７６号パンフレットに記載のシ ンジオタクチック⽴体規則性を有するジシクロペンタジエン開環重合体⽔素化物、特開２ ００２−２４９５５３号公報に記載のアイソタクチック⽴体規則性を有するジシクロペン タジエン開環重合体⽔素化物、特開２００７−１６１０２号公報に記載のノルボルネン開 環重合体⽔素化物等の公知のものを⽤いることができる。 【００１３】 【００１１】 【００１２】 【００１０】 【０００９】